СЕЛЕКТИВНОЕ ДЕАЛЮМИНИРОВАНИЕ ЦЕОЛИТОВ СТРУКТУРНОГО ТИПА МОРДЕНИТА

1. Способ селективного деалюминирования цеолита структурного типа MOR, включающий следующие стадии:
(I) введение в цеолит типа MOR одновалентного металла с получением цеолита, содержащего металл; и
(II) обработка цеолита, содержащего металл, водяным паром при температуре, составляющей, по меньшей мере, 400°С, с получением деалюминированного цеолита, содержащего металл.
2. Способ по п.1, в котором одновалентный металл принадлежит группе 1 или группе 11 Периодической таблицы элементов.
3. Способ по п.2, в котором одновалентный металл представляет собой натрий или серебро.
4. Способ по п.1 или 2, в котором в цеолит типа MOR вводят одновалентный металл для осуществления ионного обмена всех или, по существу, всех бренстедовских кислотных центров 8-членных кольцевых каналов, но не бренстедовских кислотных центров 12-членных кольцевых каналов.
5. Способ по п.2 или 3, в котором цеолит типа MOR представляет собой морденит, и в морденит введен одновалентный металл в количестве, эквивалентном 50 мол.% от общего количества присутствующего в мордените алюминия.
6. Способ по п.1 или 2, в котором цеолит прокаливают перед осуществлением стадии (II).
7. Способ по п.1 или 2, в котором цеолит, содержащий металл, обрабатывают водяным паром с целью удаления всего или, по существу, всего алюминия из 12-членных кольцевых каналов.
8. Способ по п.1 или 2, в котором деалюминированный цеолит типа MOR со стадии (II) превращают в протонированную форму деалюминированного цеолита типа MOR.
9. Способ по п.8, в котором деалюминированный цеолит, содержащий металл, превращают в протонированную форму путем превращения деалюминированного цеолита в аммонийную форму с последующим прокаливанием аммонийной формы деалюминированного цеолита.
10. Способ по п.8, в котором деалюминированный цеолит, содержащий металл, превращают в протонированную форму путем обработки минеральной кислотой при рН, составляющем менее 7.
11. Способ по п.8, в котором в протонированную форму деалюминированного цеолита путем ионного обмена или иным образом вводят один или более металлов, выбранных из меди, серебра, золота, никеля, иридия, родия, платины, палладия и кобальта.
12. Способ по п.1, в котором деалюминированный цеолит, содержащий металл, прокаливают.
13. Цеолит типа MOR, имеющий улучшенную каталитическую активность в реакции карбонилирования, указанный цеолит типа MOR получают следующим образом:
(I) введение в цеолит типа MOR одновалентного металла с получением цеолита, содержащего металл;
(II) обработка цеолита, содержащего металл, водяным паром при температуре, составляющей, по меньшей мере, 400°С, с образованием деалюминированного цеолита, содержащего металл; и
(III) превращение деалюминированного цеолита, содержащего металл, в протонированную форму деалюминированного цеолита.
14. Способ получения, по меньшей мере, одного из следующих веществ: уксусная кислота и метилацетат путем карбонилирования, по меньшей мере, одного карбонилируемого реагента, выбранного из метанола, диметилового эфира и диметилкарбоната, монооксидом углерода в присутствии цеолитного катализатора, представляющего собой деалюминированный цеолит структурного типа MOR, полученный способом по любому из пп.8-13.
15. Способ по п.14, в котором при карбонилировании образуется поток продукта, включающий метилацетат, метилацетат выделяют и гидролизуют с получением уксусной кислоты, или гидролизуют поток продукта, из которого выделяют уксусную кислоту.